(57)【特許請求の範囲】
【請求項１】
鎖状カーボネートと環状カーボネートからなる非水溶媒と、
電解質と、
下記式（１）で表されるエチレングリコールサルフェートを０．１〜１０質量％含有し、
１，４−ジオキサンを０．００１〜１質量％含有することを特徴とするリチウムイオン二次電池用非水電解液。
【化１】
0005614431.tif 000006
【請求項２】
前記電解質はＬｉＰＦ６を含むことを特徴とする請求項１に記載のリチウムイオン二次電池用非水電解液。
【請求項３】
正極と、負極と、セパレータと、非水電解液と、を少なくとも有し、
前記非水電解液は鎖状カーボネートと環状カーボネートからなる非水溶媒と、電解質と、
前記非水電解液に対して下記式（１）で表されるエチレングリコールサルフェートを０．１〜１０質量％と、
１，４−ジオキサンを０．００１〜１質量％を含有することを特徴とするリチウムイオン二次電池。
【化２】
0005614431.tif 000007
【請求項４】
前記電解質はＬｉＰＦ６を含むことを特徴とする請求項３に記載のリチウムイオン二次電池。
【請求項５】
前記負極は炭素材を主成分とすることを特徴とする請求項３または４に記載のリチウムイオン二次電池。
【発明の詳細な説明】
【技術分野】
【０００１】
本発明は、リチウムイオン二次電池用非水電解液及びリチウムイオン二次電池に関する。
【背景技術】
【０００２】
リチウムイオン二次電池はニッケルカドミウム電池、ニッケル水素電池と比べ、軽量、高容量であるため、携帯電子機器用電源として広く応用されている。またハイブリッド自動車や、電気自動車用に搭載される電源として有力な候補ともなっている。しかしながら、近年の携帯電子機器の小型化、高機能化に伴い、これらの電源となるリチウムイオン二次電池への更なる高容量化が期待されている。
【０００３】
リチウムイオン二次電池は、主として、正極、負極、セパレータ、非水電解液から構成されており、一般に、正極にリチウム金属複合酸化物、負極にリチウムイオンを吸蔵放出可能な炭素材等を用い、非水電解液として常温で液体の有機溶媒にリチウム塩を溶解させた液状の電解質が用いられている。しかし、負極の炭素材の表面では、有機溶媒が関与する副反応が生じ、期待される放電容量が得られないなど特性に悪影響を及ぼしてしまう。このため、負極が有機溶媒と直接反応しないように、負極表面に被膜を形成するとともに、この被膜の状態や性質を制御することが重要な課題になっている。
【０００４】
この負極表面被膜を形成、制御するために、電解液中に特殊な添加剤を加えることが行われている。例えば、特許文献１、２に示されるように、炭素材を含むリチウムイオン二次電池の非水電解液にエチレングリコールサルフェートを添加することで、サイクル特性が向上することが記載されている。エチレングリコールサルフェート添加により、負極の表面に被膜が形成されて、負極上での副反応が抑制されたことに起因すると考えられる。
【先行技術文献】
【特許文献】
【０００５】
【特許文献１】特開平１０−１８９０４２号公報
【特許文献２】特開２００２−２３７３３１号公報
【発明の概要】
【発明が解決しようとする課題】
【０００６】
しかし、エチレングリコールサルフェートを添加した場合においても、高温環境下において保存した際、非水溶媒の分解反応により、ガスが発生して電池が膨れると共に、保存後の放電容量が低下してしまうという問題があった。
【０００７】
本発明は、上記課題に鑑みてなされたものであり、初期放電容量が良好で、かつ、高温保存後においても優れた放電容量を実現できるリチウムイオン二次電池用非水電解液及びリチウムイオン二次電池を提供することを目的とする。
【課題を解決するための手段】
【０００８】
上記課題を解決するために、本発明のリチウムイオン二次電池用非水電解液は、非水溶媒と、電解質と、下記式（１）で表されるエチレングリコールサルフェートを０．１〜１０質量％含有し、更に１，４−ジオキサンを０．００１〜１質量％含有することを特徴とする。
【化１】
0005614431.tif 000002
【０００９】
エチレングリコールサルフェートと１，４−ジオキサンは、共にリチウムイオン二次電池の負極に含まれる負極活物質材料と非水電解液との界面における被膜形成に寄与し、非水溶媒の分解など副作用を抑制することで、高温保存後においても優れた放電容量を実現できるものと推察する。
【００１０】
非水溶媒は環状カーボネート及び鎖状カーボネートを含み、電解質はＬｉＰＦ６を含むことが好ましい。
【００１１】
本発明のリチウムイオン二次電池は、正極と、負極と、セパレータと、非水電解液と、を少なくとも有し、非水電解液は非水溶媒と、電解質と、非水電解液に対して下記式（１）で表されるエチレングリコールサルフェートを０．１〜１０質量％と、１，４−ジオキサンを０．００１〜１質量％を含有することを特徴とする。
【化２】
0005614431.tif 000003
【００１２】
非水溶媒は、鎖状カーボネートと、環状カーボネートを含み、電解質はＬｉＰＦ６を含むことが好ましい。
【００１３】
負極は炭素材を主成分とすることが好ましい。
【発明の効果】
【００１４】
本発明によれば、初期放電容量が良好で、かつ、高温保存後においても優れた放電容量を有するリチウムイオン二次電池用非水電解液及びリチウムイオン二次電池を提供することができる。
【図面の簡単な説明】
【００１５】
【図１】リチウムイオン二次電池の模式断面図である。
【発明を実施するための形態】
【００１６】
以下、図面を参照しながら本発明の好適な実施形態について説明する。ただし、本発明にかかるリチウムイオン二次電池用非水電解液及びリチウムイオン二次電池は、以下の実施形態に限定されるものではない。なお、図面の寸法比率は図示の比率に限られるものではない。
【００１７】
（リチウムイオン二次電池）
図１に、本実施形態のリチウムイオン二次電池１０の断面を模式的に示す。図１のリチウムイオン二次電池１０は、リチウムイオンを吸蔵・放出する材料（負極活物質、正極活物質）を含む負極２０と正極３０と、正極３０と負極２０の間にあって本実施形態に係るリチウムイオン二次電池用非水電解液（以下、「非水電解液」という。）が保持されたセパレータ４０から構成されている。
【００１８】
（負極）
負極２０は、負極集電体２２の両面に負極活物質層２１を備えて構成されている。さらに、負極活物質層２１は、負極活物質材料と、導電助剤と、結着剤とを含む塗料を負極集電体２２に塗布することによって形成されている。
【００１９】
負極活物質材料は、天然黒鉛、人造黒鉛（難黒鉛化炭素、易黒鉛化炭素、低温度焼成炭素等）、ＭＣＦ（メソカーボンファイバ）等の炭素材から選ばれる少なくとも１種を含んでいる。中でも、良好な負極容量及びサイクル特性を示すことから人造黒鉛が好ましく、電極密度向上の観点から、人造黒鉛を天然黒鉛と混合して使用することが更に好ましい。
その他、例えば、Ａｌ、Ｓｉ、Ｓｎ等のリチウムと化合物を形成することのできる金属、ＳｉＯ２、ＳｎＯ２等の酸化物を主体とする非晶質の化合物、チタン酸リチウム（Ｌｉ４Ｔｉ５Ｏ１２）など公知の負極活物質材料を炭素材と混合させて使用してもよい。
【００２０】
導電助剤は特に限定されず、公知の導電助剤を使用できる。例えば、カーボンブラックのような熱分解炭素、コークス類、ガラス状炭素類、有機高分子化合物焼成材料、炭素繊維、あるいは活性炭などの炭素材が挙げられる。また、難黒鉛化性炭素、易黒鉛化性炭素、黒鉛などの負極活物質材料を、形状を変えて添加してもよい。
【００２１】
カーボンブラックとしては、特に、アセチレンブラック、ケッチェンブラック等が好ましく、ケッチェンブラックが特に好ましい。電子伝導性の多孔体を含有させることにより負極活物質材料の粒子と結着剤の界面に空孔を形成でき、その空孔により負極活物質層２１への非水電解液の染み込みを容易にするので好ましい。
【００２２】
結着剤は、上記の負極活物質材料の粒子と導電助剤の粒子とを結着可能なものであれば特に限定されない。例えば、ポリフッ化ビニリデン（ＰＶＤＦ）、ポリテトラフルオロエチレン（ＰＴＦＥ）、テトラフルオロエチレン−ヘキサフルオロプロピレン共重合体（ＦＥＰ）、テトラフルオロエチレン−パーフルオロアルキルビニルエーテル共重合体（ＰＦＡ）、エチレン−テトラフルオロエチレン共重合体（ＥＴＦＥ）、ポリクロロトリフルオロエチレン（ＰＣＴＦＥ）、エチレン−クロロトリフルオロエチレン共重合体（ＥＣＴＦＥ）、ポリフッ化ビニル（ＰＶＦ）等のフッ素樹脂が挙げられる。また、この結着剤は、上記の負極活物質材料の粒子と導電助剤の粒子との結着のみならず、負極集電体２２への結着に対しても寄与している。
【００２３】
負極集電体２２は、リチウムイオン二次電池用の集電体に使用されている各種公知の金属箔を用いることができる。具体的には、銅箔を用いることが好ましい。
【００２４】
（正極）
正極３０は、正極集電体３２の両面に正極活物質層３１を備えて構成されている。さらに正極活物質層３１は、正極活物質材料と、導電助剤と、結着剤とを含む塗料を正極集電体３２に塗布することによって形成されている。
【００２５】
正極活物質材料は、リチウムイオンの吸蔵及び放出、リチウムイオンの脱離及び挿入（インターカレーション）、又は、リチウムイオンと該リチウムイオンのカウンターアニオン（例えば、ＣｌＯ４−）とのドープ及び脱ドープを可逆的に進行させることが可能であれば特に限定されず、公知の電極活物質材料を使用できる。例えば、コバルト酸リチウム（ＬｉＣｏＯ２）、ニッケル酸リチウム（ＬｉＮｉＯ２）、リチウムマンガンスピネル（ＬｉＭｎ２Ｏ４）、
一般式：ＬｉＮｉｘＣｏｙＭｎｚＯ２（ｘ＋ｙ＋ｚ＝１）やＬｉａＮｉｘＣｏｙＡｌ１−ｘ−ｙＯ２（０．９８＜ａ＜１．２、０＜ｘ，ｙ＜１）で表される複合金属酸化物、オリビン型ＬｉＭＰＯ４（ただし、Ｍは、Ｃｏ、Ｎｉ、Ｍｎ、ＦｅまたはＶを示す）、リチウムバナジウム化合物（ＬｉＶＯＰＯ４）等の複合金属酸化物が挙げられる。
【００２６】
更に、正極活物質材料以外の各構成要素（導電助剤、結着剤）は、負極２０で使用されるものと同様の物質を使用することができる。したがって、正極３０に含まれる結着剤も、上記の正極活物質材料の粒子と導電助剤の粒子との結着のみならず、正極集電体３２への結着に対しても寄与している。
【００２７】
正極集電体３２は、リチウムイオン二次電池用の集電体に使用されている各種公知の金属箔を用いることができる。具体的には、アルミニウム箔を用いることが好ましい。
【００２８】
（セパレータ）
セパレータ４０は絶縁性の多孔体から形成されていれば、材料、製法等は特に限定されず、リチウムイオン二次電池に用いられている公知のセパレータを使用することができる。例えば、絶縁性の多孔体としては、公知のポリオレフィン樹脂、具体的にはポリエチレン、ポリプロピレン、１−ブテン、４−メチル−１−ペンテン、１−ヘキセンなどを重合した結晶性の単独重合体または共重合体が挙げられる。これらの単独重合体または共重合体は、１種を単独で使用することができるが、２種以上のものを混合して用いてもよい。また、単層であっても複層であってもよい。
【００２９】
（非水電解液）
非水電解液は、非水溶媒に電解質が溶解されており、更に、下記式（１）で表されるエチレングリコールサルフェートを非水電解液に対して０．１〜１０質量％と、１，４−ジオキサンを０．００１〜１質量％と、を含有することを特徴とする。
【化３】
0005614431.tif 000004
【００３０】
エチレングリコールサルフェートは、負極の炭素材と反応することで、負極活物質材料の表面にリチウムイオン透過性の高い被膜を形成する。この被膜に非水溶媒を構成する化合物の不必要な重合や分解を抑制する効果がある。
【００３１】
エチレングリコールサルフェートの含有量が０．１質量％以上あればリチウムイオン二次電池の負極活物質材料と非水電解液との界面における被膜が形成され、特に高温保存後の放電容量の維持が可能になる。また、エチレングリコールサルフェートの含有量を１０質量％以内にすることでリチウムイオン二次電池の内部インピーダンスの増大を抑え、リチウムイオン二次電池を作製した場合に、十分な放電容量を得ることができる。
【００３２】
それに加え、１，４−ジオキサンを含有することで、特に負極活物質材料近傍での非水電解液の粘度が下がり、エチレングリコールサルフェートと負極活物質材料との界面における被膜形成がスムーズに行われるようになる。緻密な被膜が形成されることで、高温保存時の非水溶媒の分解がさらに抑制され、非水電解液が不足することがなくなるため、エチレングリコールサルフェートを含有させた効果を最大限引き出すことができる。また、非水溶媒の分解が抑制されるため、ガス発生も抑制することができ、高温保存後においても優れた放電容量を得ることができる。
【００３３】
１，４−ジオキサンの含有量が０．００１質量％あれば、エチレングリコールサルフェートによる被膜形成がスムーズに行われ、結果として高温保存後の放電容量の劣化を抑えることができる。また、１，４−ジオキサンの含有量が１質量％以内であれば、エチレングリコールサルフェートと負極活物質材料との界面における被膜形成を阻害しにくく、高温保存後における放電容量を維持しやすい。
【００３４】
エチレングリコールサルフェートの非水電解液中での含有量は、非水電解液全体を１００質量％として、好ましくは１〜６質量％である。また、１，４−ジオキサンの非水電解液中での含有量は、好ましくは０．２〜０．６質量％である。
【００３５】
更に、ビニレンカーボネート、１，３−プロパンスルトン、エチレンサルファイトなど、添加剤として公知の材料を適量加えても構わない。
【００３６】
非水溶媒は、環状カーボネートと、鎖状カーボネートと、を含有していることが好ましい。
【００３７】
環状カーボネートとしては、エチレンカーボネート、プロピレンカーボネート及びブチレンカーボネートなどを用いることができ、中でもエチレンカーボネートを含むことが好ましい。エチレンカーボネートをプロピレンカーボネートやブチレンカーボネートと混合して使用してもよい。
【００３８】
また、鎖状カーボネートとして、ジエチルカーボネート、ジメチルカーボネート、エチルメチルカーボネート、エチルプロピルカーボネート、ジアリルカーボネートなどが挙げられ、この中から選ばれる１種以上を含むことが好ましい。その他、酢酸メチル、酢酸エチル、プロピオン酸メチル、プロピオン酸エチル、γ−ブチロラクトン、１，２−ジメトキシエタン、１，２−ジエトキシエタン、２，５−ジオキサヘキサン二酸ジアルキルなどを混合して使用してもよい。
【００３９】
非水溶媒中の環状カーボネートと鎖状カーボネートの割合は体積にして１：９〜１：１にすることが好ましい。
【００４０】
電解質としては、ＬｉＣｌＯ４、ＬｉＢＦ４、ＬｉＰＦ６、ＬｉＰＯＦ２、ＬｉＡｓＦ６、ＬｉＣＦ３ＳＯ３、ＬｉＣＦ３ＣＦ２ＳＯ３、ＬｉＣ（ＣＦ３ＳＯ２）３、ＬｉＮ（ＣＦ３ＳＯ２）２、ＬｉＮ（ＣＦ３ＣＦ２ＳＯ２）２、ＬｉＮ（ＣＦ３ＳＯ２）（Ｃ４Ｆ９ＳＯ２）、ＬｉＮ（ＣＦ３ＣＦ２ＣＯ）２等が挙げられ、２種以上を混合して用いてもよい。特に、導電性の観点から、ＬｉＰＦ６を含むことが好ましい。
【００４１】
ＬｉＰＦ６を非水溶媒に溶解する際は、非水電解液中の電解質の濃度を、０．５〜２．０ｍｏｌ／Ｌに調整することが好ましい。電解質の濃度が０．５ｍｏｌ／Ｌ以上であると、非水電解液の導電性を充分に確保することができ、充放電時に十分な容量が得られやすい。また、電解質の濃度が２．０ｍｏｌ／Ｌ以内に抑えることで、非水電解液の粘度上昇を抑え、リチウムイオンの移動度を充分に確保することができ、充放電時に十分な容量が得られやすくなる。
【００４２】
ＬｉＰＦ６をその他の電解質と混合する場合にも、非水電解液中のリチウムイオン濃度が０．５〜２．０ｍｏｌ／Ｌに調整することが好ましく、ＬｉＰＦ６からのリチウムイオン濃度がその５０ｍｏｌ％以上含まれることがさらに好ましい。
【００４３】
以下、実施例及び比較例を挙げて本発明について更に詳しく説明するが、本発明はこれらの実施例に何ら限定されない。
【実施例】
【００４４】
以下に示す手順により実施例１〜１６、比較例１〜５のリチウムイオン二次電池用非水電解液及びリチウムイオン二次電池を作製した。
【００４５】
（実施例１）
先ず、負極を作製した。負極の作製においては、先ず、負極活物質材料として人造黒鉛（９０質量％）、導電助剤としてカーボンブラック（２質量％）、結着剤としてポリフッ化ビニリデン（ＰＶＤＦ）（８質量％）を混合し、溶剤のＮ−メチル−２−ピロリドン（ＮＭＰ）中に分散させ、スラリーを得た。得られたスラリーをドクターブレード法により集電体である電解銅箔に塗布し、１１０℃で乾燥させた。乾燥後に圧延を行い、負極を得た。
【００４６】
次に、正極を作製した。正極の作製においても、正極活物質材料としてＬｉＮｉ１／３Ｃｏ１／３Ｍｎ１／３Ｏ２（９０質量％）、導電助剤としてカーボンブラック（６質量％）、結着剤としてＰＶＤＦ（４質量％）を混合し、ＮＭＰ中に分散させ、スラリーを得た。得られたスラリーを集電体であるアルミニウム箔に塗布して乾燥させ、圧延を行い、正極を得た。
【００４７】
次に、非水電解液を調製した。エチレンカーボネート、ジエチルカーボネートを体積比３：７で混合した溶液中に、ＬｉＰＦ６を１．０ｍｏｌ／Ｌの割合で添加し作製した。更に、この溶液に対して、前述した式（１）で表されるエチレングリコールサルフェートが０．１質量％、１，４−ジオキサンが０．００１質量％となるように添加して非水電解液を得た。
【００４８】
得られた負極及び正極の間にポリエチレンからなるセパレータを挟んで積層し積層体（素体）を得た。得られた積層体をアルミラミネートパックに入れ、このアルミラミネートパックに非水電解液を注入した後に真空シールし、リチウムイオン二次電池（縦：６０ｍｍ、横：８５ｍｍ、厚さ：３ｍｍ）を作製した。なお、アルミラミネートパックのフィルムには、非水電解液に接触する合成樹脂製の最内部の層（変性ポリプロピレンからなる層）、アルミニウム箔からなる金属層、ポリアミドからなる層がこの順で順次積層された積層体を使用した。そして、この複合包装フィルムを２枚重ね合せてその縁部を熱圧着して作製した。
【００４９】
（実施例２〜１６及び比較例１〜５）
非水溶媒の組み合わせとＬｉＰＦ６濃度、非水電解液に添加するエチレングリコールサルフェートと１，４−ジオキサンの含有量を表１に示すように変えた以外は、実施例１と同様にして実施例２〜１６及び比較例１〜５のリチウムイオン二次電池を作製した。なお、表１中の「ＥＧＳ含有量」はエチレングリコールサルフェートの含有量を表し、非水溶媒組成の欄にある「ＥＣ」はエチレンカーボネートを、「ＰＣ」はプロピレンカーボネートを、「ＤＥＣ」はジエチルカーボネートを、「ＥＭＣ」はエチルメチルカーボネートを表す。
【００５０】
（放電容量評価試験）
リチウムイオン二次電池作製後、恒温槽にて２５℃に設定された環境下で初回の充電を行い、その直後に初回放電を行った。なお、充電は３０ｍＡで４．２Ｖまで定電流定電圧充電を行い、放電は３０ｍＡで２．５Ｖまで定電流放電を行った。初回放電における放電容量（ｍＡｈ）の測定値は表１中、２５℃放電容量（ｍＡｈ）として示すが、実施例のリチウムイオン二次電池はいずれも十分な放電容量であることが確認できた。
【００５１】
（６０℃保存試験）
放電容量評価試験後、電池を４．２Ｖまで定電流定電圧充電を行い、満充電状態にした。そして、電池のリード部を絶縁テープで覆い、６０℃に設定した恒温槽へ投入した。１ヵ月後に恒温槽から取り出し、放電容量を測定した。表１には、６０℃保存試験前の放電容量に対する６０℃保存試験後の放電容量の割合を、保存後容量比（％）として示す。実施例はいずれも６０℃保存後の放電容量が試験前の８０％を越え、特に、エチレングリコールサルフェートの含有量が１〜６質量％、かつ、１，４−ジオキサンの含有量が０．２〜０．６質量％の場合においては、６０℃保存後の放電容量が試験前の８４％を越え、優れた保存特性を示した。なお、恒温槽から取り出した際に該電池が大きく膨れ上がっている場合は、放電容量の測定は行わず、表１には×を記した。
【００５２】
【表１】
0005614431.tif 000005
【符号の説明】
【００５３】
１０  リチウムイオン二次電池、２０  負極、２１  負極活物質層、２２  負極集電体、３０  正極、３１  正極活物質層、３２  正極集電体、４０  セパレータ
【図１】
0005614431.tif 000008